КЕРАМИЧЕСКАЯ МАССА ДЛЯ ИЗГОТОВЛЕНИЯ ДЕКОРАТИВНЫХ ПАННО И ПЛИТКИ
CERAMIC MIXTURE FOR MAKING DECORATIVE PANELS AND TILES

Изобретение относится к составам керамических масс, которые могут быть использованы для изготовления декоративных панно и плитки.
Известна керамическая масса, содержащая, мас.%: каолин 50,0-67,0; бентонит 2,0-5,0; волластонит 20,0-30,0; тальк 10,0-15,0 [1].
Задача изобретения состоит в повышении прочности плитки, полученной из керамической массы.
Технический результат достигается тем, что керамическая масса для изготовления декоративных панно и плитки включает каолин, волластонит, тальк, компоненты находятся при следующем соотношении, мас.%: каолин 50,0-55,0; волластонит 15,0-17,0; тальк 30,0-33,0.
В таблице приведены составы керамической массы.
Компоненты
Состав, мас.%:
1
2
3
Каолин
55,0
52,5
50,0
Волластонит
15,0
16,0
17.0
Тальк
30,0
31,5
33,0
Прочность плитки после сушки, кгс/см<sup>2</sup>
~25
~25
~25
2
2
3
2
2
3
Для приготовления керамической массы могут быть использованы каолины следующего состава, мас.%: SiO 46.02-46,5; AlO 38,69-40,17; TiO 0,47-0,52; FeO 0,55-0,92; CaO 0,05-0,19; п.п.п.13,34-13,97.
2
2
3
2
3
2
2
2
Волластонит характеризуется следующим химическим составом, мас.%: SiO 26,0-40,0; AlO 1,31-3,05; FeO+FeO 0,8-2,5; TiO 0,05-0,17; CaO 36,0-50,0; MgO 1,15-1,7; MnO 0,06-0,3; NaO+KO 0,01-1,29; п.п.п.13,64-29,46.
2
2
3
2
3
2
Тальк имеет состав, мас.%: SiO 30,5-67,4; AlO 0,83-20,0; FeO+FeO 0,05-7,5; CaO 0,1-3,5; MgO 27,5-31,7; СО 20,9-24,7; п.п.п.4,5-7,7.
2
Компоненты дозируют в требуемых количествах и размалывают до получения порошков с удельной поверхностью 2500-3500 см/г. Затем компоненты смешивают, массу увлажняют до 20-27% и формуют декоративное панно или плитку. Изделия сушат до влажности 1-8%, выполняют роспись их поверхности цветными ангобами и/или глазурями (эмалями) и при температуре 1100-1200°С проводят обжиг.
Источник информации
1. SU 632670, С04В 33/00, 1978.